"酸性アミノ酸を含む第1層と、塩基性アミノ酸を含む第2層とを積層してなる、固体電解質。前記第1層及び前記第2層がいずれもゲル状である、請求項1に記載の固体電解質。前記酸性アミノ酸が、アスパラギン酸又はグルタミン酸である、請求項1又は2に記載の固体電解質。前記塩基性アミノ酸が、アルギニン又はリジンである、請求項1~3のいずれかに記載の固体電解質。前記固体電解質には、前記アミノ酸の他、糖又はセルロースが含まれる、請求項1~4のいずれかに記載の固体電解質。酸性アミノ酸を含む第1層と、塩基性アミノ酸を含む第2層とを積層してなる固体電解質が、陽極と陰極との間に配置されてなる、電気化学素子。前記第1層及び前記第2層がいずれもゲル状である、請求項6に記載の電気化学素子。前記第1層が前記陰極側に配置され、前記第2層が前記陽極側に配置されている、請求項6又は7に記載の電気化学素子。前記酸性アミノ酸が、アスパラギン酸又はグルタミン酸である、請求項6~8のいずれかに記載の電気化学素子。前記塩基性アミノ酸が、アルギニン又はリジンである、請求項6~9のいずれかに記載の電気化学素子。前記固体電解質には、前記アミノ酸の他、糖又はセルロースが含まれる、請求項6~10のいずれかに記載の電気化学素子。上述したような従来技術においては、イオン伝導性の有機ゲルにおいて、生体親和材料を用いることについて、何ら考慮されていない。特に特許文献3、4に開示されているように、導電性の有機ゲルが、直接人体と接触するような形態も有り得ることを鑑みると、有機ゲルを構成する材料として、生体親和性が高く、人体に安全なものを用いることが好ましいと考えられる。特許文献3、4においては、有機ゲルについて、極短時間の使用で終わらせることができるため、安全性に大きな問題はないとはいえ、さらに長い時間、医療目的で生体へと電流を流し込むためには、やはり生体親和性の高い素材を使用することが望ましい。また、特許文献2に開示されている有機ダイオードのように、有機材料が整流回路において用いられる場合において、生体親和性に優れた材料からなる有機ダイオードを用いれば、さらに生体に対する安全性の高い装置例えば医療用装置を提供できるものと考えられる。そこで本発明は、生体親和性の高い材料からなり、整流作用を備えつつ大電流を流すことが可能な、固体電解質及びこれを用いた電気化学素子を提供することを課題とする。上記課題を解決するため、本発明は以下の構成を採る。すなわち、第1の本発明は、酸性アミノ酸を含む第1層と、塩基性アミノ酸を含む第2層とが積層されてなる、固体電解質を提供して前記課題を解決するものである。尚、本願にいう固体電解質とは、容器等を用いることなく定型を保つことが可能な電解質を意味し、完全に固体の電解質のみを示すものではない。このような観点から、第1の本発明は、第1層、第2層がいずれもゲル状であることが好ましい。ゲル状とすることで、イオン伝導性を向上させつつ、成形性に優れた固体電解質とすることができ、固体電解質の作製が容易となる。例えば、医療現場において、固体電解質をその場で作製使用することもできる。第1の本発明において、酸性アミノ酸が、アスパラギン酸又はグルタミン酸であることが好ましい。生体親和性を維持しながら、整流作用を備えるとともにさらに大電流を流すことが可能な固体電解質とすることができるためである。第1の本発明において、塩基性アミノ酸が、アルギニン又はリジンであることが好ましい。生体親和性を維持しながら、整流作用を備えるとともにさらに大電流を流すことが可能な固体電解質とすることができるためである。第1の本発明において、固体電解質には、アミノ酸の他、糖又はセルロースが含まれることが好ましい。生体親和性をさらに高めた固体電解質とすることができるためである。第2の本発明は、酸性アミノ酸を含む第1層と、塩基性アミノ酸を含む第2層とが積層されてなる固体電解質が、陽極と陰極との間に配置されてなる、電気化学素子を提供して前記課題を解決するものである。第2の本発明において、第1層、第2層がいずれもゲル状であることが好ましい。ゲル状とすることで、イオン伝導性を向上させつつ、成形性に優れた固体電解質とすることができ、固体電解質の作製が容易となる。そのため、工業生産性に優れた電気化学素子とすることができる。第2の本発明において、第1層が陰極側に配置され、第2層が陽極側に配置されていることが好ましい。さらに大きな電流を流すことが可能な電気化学素子とすることができるためである。第2の本発明において、酸性アミノ酸が、アスパラギン酸又はグルタミン酸であることが好ましい。生体親和性を維持しながら、整流作用を備えるとともにさらに大電流を流すことが可能な電気化学素子とすることができるためである。第2の本発明において、塩基性アミノ酸が、アルギニン又はリジンであることが好ましい。生体親和性を維持しながら、整流作用を備えるとともにさらに大電流を流すことが可能な電気化学素子とすることができるためである。第2の本発明において、固体電解質には、アミノ酸の他、糖又はセルロースが含まれることが好ましい。生体親和性をさらに高めた電気化学素子とすることができるためである。本発明によれば、生体系に見られるアミノ酸等の素材を用いることによって、生体親和性の高い材料からなり、整流作用を備えつつ一方向に大電流を流すことが可能な、固体電解質及びこれを用いた電気化学素子を提供することができる。1.固体電解質図1に本発明に係る固体電解質の構成を概略的に示す。図1に示されるように、本発明に係る固体電解質10は、酸性アミノ酸を含む第1層層1と、塩基性アミノ酸を含む第2層層2との2層構造を備えている。層1に含まれる酸性アミノ酸としては、酸性のアミノ酸であれば特に限定されるものではないが、特にアスパラギン酸又はグルタミン酸を用いることが好ましい。一方、層2に含まれる塩基性アミノ酸としては、塩基性のアミノ酸であれば特に限定されるものではないが、特にアルギニン又はリジンを用いることが好ましい。このような酸性アミノ酸或いは塩基性アミノ酸を用いることで、整流作用を備えつつさらに大電流を流すことが可能な固体電解質10とすることができる。層1、2におけるアミノ酸の含有量は、層全体基準で、0.1~0.7質量とすることが好ましく、0.3~0.5質量とすることが特に好ましい。尚、層1、2におけるアミノ酸の含有量を、0.01mol/L以上とすることで、さらに適切に機能する固体電解質10とすることができる。層1、2は、上記の酸性アミノ酸或いは塩基性アミノ酸の他、糖、セルロース、核酸、又は蛋白質等のその他生体成分が含まれている。層1、2に用いられるその他生体成分については特に限定されるものではない。例えば、糖については、多糖類等を特に限定されることなく用いることができる。具体的には、アガロース、D-ガラクトース、3,6-アンヒドロガラクトース、D-マンノース等の多糖類のほか、D-グルコース、デキストロース、ぶどう糖、カルトース、グルコリン、グレープシュガー、コーンシュガー、セレロース、フルクトース、ラエボサン、ラエボラル、レブゲン、レブロース、果糖等の単糖類である。セルロースやその他生体成分についても特に限定されるものではない。ただし、特に高い強度を必要とする場合は、酢酸菌などのバクテリアがつくるセルロースを用いることが好ましい。また、固体電解質10をより容易に作製できる観点から、水等の溶媒に容易に溶解できるものが好ましい。層1、2における糖やセルロース等の含有量は、例えば、ゲルとしての形状を維持できる範囲の含有量とすることができる。例えば、上記アミノ酸以外の残部を糖やセルロース等のゲルで構成すればよい。具体的には、例えば、蒸留水に対して、1質量以上、好ましくは2~5質量程度とすれば、定型性を有するゲルとすることができる。層1、2をアミノ酸の他、糖やセルロース等の生体成分によって構成することで、さらに生体親和性の高い固体電解質10とすることができる。固体電解質10は、例えば、次のようにして作製することができる。すなわち、所定のアミノ酸と、糖又はセルロース等とを所定の比率にて混合溶解してなる溶液を、型等に流し込み、ゲル化させるとともに成型することで、層1、2を個別に作製し、当該層1、2を重ね合わせて積層することによって、固体電解質10を作製することができる。より具体的には、例えば、蒸留水にアミノ酸を溶解させてなる溶液を用意し、任意にpHを調整しつつ、当該溶液に固体粉末状の糖及びセルロースを添加して、攪拌し、加熱やマイクロ波照射等によって固体状粉末を十分に溶解させ、当該加熱された溶液を型に流し込み、空冷することによりゲル状の成形体として、層1、2をそれぞれ作製することができる。そして、当該層1、2に係る成形体を重ね合わせることによって、固体電解質10を作製することができる。ここで、層1、2の形状や厚みについては、特に限定されるものではないが、十分な整流作用を備えつつ、大電流を流すことが可能な固体電解質10とする観点からは、各層の厚みを100μm~5mmとすることが好ましく、500μm~2mmとすることが特に好ましい。また、各層1、2の作製時、溶液のpHを調整する場合は、層1については、pHを2~4程度とすることが好ましく、最適のpHは3程度であり、層2については、pHを11~15程度とすることが好ましく、最適のpHは13程度である。このように、本発明に係る固体電解質10は、ゲル状体として容易に作製することができる。そのため、工業生産性に優れるほか、例えば、緊急に固体電解質を用意する必要がある場合に、現場医療現場等にて、作業者が容易に固体電解質10を作製することもできる。本発明に係る固体電解質10は、上記のような構成を備えることにより、生体親和性が高く、且つ、整流作用を備えつつ一方向に大電流を流すことが可能とされる。当該固体電解質10は、種々の電気化学素子に適用することができる。例えば、ダイオード、有機物トランジスタ、一次電池、二次電池、湿式太陽電池、キャパシタ、エレクトロクロミック素子等の化学発光表示装置、液晶表示装置等に用いられる電気化学素子の他、医療現場にて用いられる生体電極用のパッド材料としても用いることができる。また、本発明に係る固体電解質10は、整流作用を備えているので、種々の装置における整流回路において用いることもできる。以下、本発明に係る電気化学素子の一形態について説明する。2.電気化学素子図2に一実施形態に係る本発明の電気化学素子20の構成を概略的に示す。図2に示されるように、電気化学素子20は、酸性アミノ酸を含む第1層層1と、塩基性アミノ酸を含む第2層層2との2層構造を備えた固体電解質10が、陰極11と陽極12との間に配置されてなる形態とされている。陰極11や陽極12の構成については、特に限定されるものではない。例えば、公知の導電性薄膜からなる電極によって、構成することができる。具体的には、種々の金属箔、当該金属箔を樹脂フィルム等に蒸着してなる積層フィルム、或いは、FTO/ITO/glass等の層構成を備えた透明導電性薄膜等を用いることができる。陰極11や陽極12の形状や厚みについては特に限定されるものではなく、公知のものを用いることができる。電気化学素子20においては、特に、固体電解質10の層1すなわち、酸性アミノ酸を含む層が陰極11側に、層2すなわち、塩基性アミノ酸を含む層が陽極12側に設けられている場合に、電気化学素子20の陰極-陽極間で整流作用を生じさせ、且つ、一方向にのみ大電流を流すことができる電気化学素子20とすることができ、好ましい。本発明に係る電気化学素子20は、生体親和性の高い材料からなり、整流作用を備えつつ一方向に大電流を流すことが可能な、固体電解質10を備えている。当該電気化学素子20を、例えば、装置の整流回路において用いることで、適切に整流作用を供しつつ、生体に対する安全性の高い装置を提供できるものと考えられる。以下、実施例に基づいて、本発明に係る固体電解質及び電気化学素子についてさらに詳述する。固体電解質及び電気化学素子の作製本実施例において、固体電解質及び電気化学素子は次のようにして作製した。図3に作製工程の流れを説明するための概略図を示す。工程S1:図3に示すように、蒸留水に所望のアミノ酸を溶解させ、pH調整した水溶液10mLを容器51に入れ、ここに固体粉末状のゲル52を添加蒸留水:アガロース寒天末白色粉末の質量比が、100:3となるように添加した後、攪拌した。攪拌後、水溶液を容器53に移し、電子レンジにてマイクロ波を15秒間照射し、ゲルを十分に溶解させた。その後、水溶液を直ちに型54へと流し込み、空冷してゲル化させた。つづいて、型からゲルを取り出し、所望の大きさに切り取って、試料用のゲル体55を得た。尚、ゲル体55において、アミノ酸とゲル52との質量比は、1:20とした。工程S2:次に、試料用のゲル体55を、透明の導電性薄膜FTO/ITO/glassからなる平板電極56、57により挟み込んだ。ゲル体55は、1種類1枚の場合と、2種類2枚の場合ゲル体55a、55bとがあるが、いずれの場合も、接着剤等は用いず、単に各層を重ね合わせるものとした。工程S3:最後に、試料ゲルを高分子フィルムポリプロピレンからなる絶縁体の透明テープ58で固定し、1枚又は2枚のゲル体55を電極56、57によって挟持されてなる、評価用の電気化学素子60を得た。電気化学素子60において、透明導電性薄膜の厚みは3mm、ゲル体55の厚みは各2mmとした。評価方法図4を参照しつつ、作製した電気化学素子60の評価方法について説明する。作製した電気化学素子60を図4に示されるように回路に組み込み、直流安定化電源70を約3.7Vに設定し、電気化学素子60を流れる電流と電圧の測定を行った。まず、可変抵抗71を変化させて、電圧計として機能させるテスター72の電圧値を0Vから、およそ0.5Vずつ上昇させた。各電圧値において電流系として機能させるテスター73で、30秒間電流値を測定した。これを繰り返し、3.7Vまで測定した。得られた電圧と電流の時間変化に係るデータについて、コンピュータ74、75にて記録した。以下、評価結果について説明する。参考例1ゲル体55として、アミノ酸を加えない1種類のアガロースゲルを使用し、1層構成からなる固体電解質を電気化学素子60に備えさせた場合について、評価結果を図5に示す。図5Aは、電流値の時間変化を時間に対してプロットした結果であり、図5Bは電圧値の時間変化を時間に対してプロットした結果である。図5Aから明らかなように、参考例に係る電気化学素子においては、0~2V間のPhaseI、2~3.5V間のPhaseII、3.5~3.75V間のPhaseIIIの3段階で、電流電圧特性が変化している。PhaseIでは電流が流れなかったが、PhaseIIではわずかに電流が流れるようになり、PhaseIIIでは急激に大電流が流れるようになっていることが分かる。また、図5Bの領域X1から分かるように、約3.7Vで電圧印加終了直後、電位が残存する現象が見られた。これはゲル体55内のイオンの拡散過程で、化学ポテンシャルが平衡に達しようとするために電界が生じ、その内部エネルギーが消失するまでに、しばらく時間がかかったことによるものと考えられる。こうした電気的特性は、固体電解質が1層構成であるため、電流の流れが順方向、逆方向ともに同様の特性であった。参考例2中性アミノ酸或いは酸性アミノ酸5種類のいずれかについて、個々1種類を添加した1枚のゲル体55を用い、1層構成からなる固体電解質を電気化学素子60に備えさせた場合について、評価結果を図6A~Eに示す。図6及び以下の実施例において、Aspはアスパラギン酸、Gluはグルタミン酸、Glnはグルタミン、Glyはグリシン、Proはプロリンを示す。このうち、アスパラギン酸及びグルタミン酸は酸性アミノ酸であり、グルタミン、グリシン及びプロリンは中性アミノ酸である。図6に示されるように、PhaseIIIおける電流値の変化を見ると、酸性アミノ酸を添加したゲル体を用いた場合、電流値の減少が小さく、変化が小さかった。これに対して中性アミノ酸を添加したゲル体を用いた場合、酸性アミノ酸を用いた場合に比べて、電流値の低下が大きかった図6中、領域X2、Y2又はZ2。参考例3酸性アミノ酸のグルタミン酸Gluと、3種類の中性アミノ酸Gln、Gly、Proとによって、2層構成の固体電解質を作製し、当該固体電解質を陰極-陽極間に配置して電気化学素子を構成した場合の電気的特性について、評価結果を図7A~Fに示す。尚、図7及び以下に示す実施例において、-物質名A-物質名Bは、物質名Aを含むゲル体55が陰極側に、物質名Bを含むゲル体55が陽極側に備えられていることを意味する。図7から明らかなように、いずれの場合も、アガロースゲル1枚のみを用いた場合参考例1と同様の電気的特性を示しており、PhaseIIIにて大電流が流れるようになった。また、電流方向につき、順方向、逆方向とで大きな差異は認められなかった。図7では、同じゲル体で4回評価試験を行った結果を示しているが、若干の電流値低下が認められるものの、特性に大きな減衰は確認されなかった。PhaseIIIにおける電流値の変化をよく見てみると、中性アミノ酸を陰極側に配置した場合は、中性アミノ酸を陽極側に配置した場合と比べて電流値低下が大きい。例えば、-Glu-Glyよりも、-Gly-Gluのほうが大きく低下し、-Glu-Glnよりも、-Gln-Gluのほうが大きく低下し、-Glu-Proよりも、-Pro-Gluのほうが大きく低下していることが分かる図7中、領域X3、Y3又はZ3。参考例4酸性アミノ酸のアスパラギン酸Aspと、3種類の中性アミノ酸Gln、Gly、Proとによって、2層構成の固体電解質を作製し、当該固体電解質を陰極-陽極間に配置して電気化学素子を構成した場合の電気的特性について、評価結果を図8A~Fに示す。いずれの場合においても、アガロースゲル1枚の場合参考例1と同様の電気的特性を示しており、PhaseIIIにて大電流が流れるようになった。また、電流方向につき、順方向、逆方向とで大きな差異は認められなかった。図8では、同じゲル体で4回評価試験を行った結果を示しているが、PhaseIIIにて、上述したグルタミン酸を用いた場合参考例3と比較して大きな電流値低下が確認された図8中、領域X4、Y4又はZ4。参考例5酸性アミノ酸のアスパラギン酸Aspと、中性アミノ酸のグルタミンGlnとによって、2層構成の固体電解質を作製し、当該固体電解質を陰極-陽極間に配置して電気化学素子を構成した場合の電気的特性について、評価結果を図9A、Bに示す。図9は、ゲル体55を作製してからの経過時間と電気的特性の関係を示している。図9から分かるように、陰極、陽極の選択的差異はとくに認められなかった。また、PhaseIIIにおける電流値で比較すると、いずれの場合も、長時間経過によって、電流値がある一定の減少幅で収束することが分かった。実施例1酸性アミノ酸のアスパラギン酸Aspと、塩基性アミノ酸のアルギニンArgとによって、2層構成の固体電解質を作製し、当該固体電解質を陰極-陽極間に配置して電気化学素子を構成した場合の電気的特性について、評価結果を図10に示す。図10から明らかなように、-Arg-Aspについては、印加電圧3.7Vで5000μAの電流が流れた。この値は、上述した中性アミノ酸と酸性アミノ酸の組み合わせの電流値約2000μAに比して約2.5倍高い値であった。一方、-Asp-Argでは、さらに4倍高い、20000μAもの大電流が流れた。その差異はPhaseII2~3.5Vにおいて始まっていて、ダイオード特性と同様の整流作用であった。特に2~3Vの範囲では、良好な整流特性が得られることがわかった。実施例2上記のような整流作用は酸性アミノ酸のアスパラギン酸Aspと塩基性アミノ酸のアルギニンArgの組み合わせだけに限定されるわけではない。酸性アミノ酸にはグルタミン酸Gluも存在し、塩基性アミノ酸にはリジンLysも存在する。これらを用いた場合の2層構成の固体電解質を作製し、当該固体電解質を陰極-陽極間に配置して電気化学素子を構成した場合の電気的特性について、評価結果を図11~13に示す。図11は、AspとLys、図12は、GluとArg、図13は、GluとLysの組み合わせによる結果である。図11~13から明らかなように、いずれも整流作用が確認された。ただし、それぞれの場合に流れる電流値は、AspとArgの場合に比して小さいことがわかる。その大小は、AspとArgの場合が最大で、次にAspとLys、第3番に、GluとArg及びGluとLysとなる。ただしGluとLysを用いた場合は、2.5~3.0Vの電圧印加の範囲では、若干GluとArgよりも整流作用は大きい性質を示した。これらの比較データは、とくに大きな電流値を示したAspとArgの場合よりもアミノ酸の濃度を高くしたにも関わらず、このように有意な差を生じる結果となった。よって、AspとArgは最も適している組み合わせであるが、酸性アミノ酸にグルタミン酸Glu、塩基性アミノ酸にリジンLysを使用する場合も、得られる電流値は低いとしても、整流作用を得ることができると結論づけることができる。以上、現時点において、最も実践的であり、且つ、好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴う固体電解質或いは電気化学素子もまた本発明の技術範囲に包含されるものとして理解されなければならない。例えば、上記説明においては、固体電解質10において、アミノ酸の他、糖やセルロース等が含まれるものとして説明したが本発明はこの形態に限定されるものではない。例えば、固体電解質10の性質を損なわない範囲で、他の成分が含まれていてもよいし、上記糖やセルロース等が含まれない形態であってもよい。ただし、生体親和性により優れ、良好な整流特性を得ることができる観点から、固体電解質10は、アミノ酸の他、糖やセルロース等の生体材料によって構成されていることが好ましい。また、上記説明においては、固体電解質10が、ゲルを構成するための固体粉末を、アミノ酸が溶解された溶液に添加溶解させる工程を経て、ゲル化させることによって作製されるものとして説明したが、本発明はこの形態に限定されるものではない。例えば、アミノ酸を溶解させた溶液中に、高分子或いはモノマーを添加し重合架橋させて各層1、2を作製し、固体電解質10としてもよい。或いは、粉末状の高分子等とアミノ酸とを混合したものを層状2層に設け、ここに別途ゲル化前の溶液を添加して層1、2とし、固体電解質10を構成してもよい。ただし、より容易且つ確実に固体電解質10を作製する観点からは、溶媒にアガロース等の固体粉末を加熱溶解させた後、溶液を冷却してゲル状とする等、粉末を溶媒に溶解させる工程を経て固体電解質10を作製することが好ましい。"